(57)【特許請求の範囲】
【請求項１】
非水溶媒、及び、電解質塩を含有するリチウムイオン二次電池用非水電解液であって、
前記非水溶媒は、一般式（１）〜（７）で表される化合物からなる群より選択される少なくとも１種の含フッ素化合物を含み、
前記非水溶媒は、非フッ素化環状カーボネート及び非フッ素化鎖状カーボネートを更に含み、
前記電解質塩は、ＬｉＰＦ６、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＰＦ４（ＣＦ３）２、ＬｉＰＦ４（Ｃ２Ｆ５）２、ＬｉＰＦ４（ＣＦ３ＳＯ２）２、ＬｉＰＦ４（Ｃ２Ｆ５ＳＯ２）２、ＬｉＢＦ２（ＣＦ３）２、ＬｉＢＦ２（Ｃ２Ｆ５）２、ＬｉＢＦ２（ＣＦ３ＳＯ２）２、ＬｉＢＦ２（Ｃ２Ｆ５ＳＯ２）２、リチウムジフルオロ（オキサレート）ボレート、及び、式：ＬｉＰＦａ（ＣｎＦ２ｎ＋１）６−ａ（式中、ａは０〜５の整数であり、ｎは１〜６の整数である）で表される塩からなる群より選択される少なくとも１種であり、
前記非フッ素化環状カーボネート及び非フッ素化鎖状カーボネートが、非水溶媒中、５０体積％以上であり、
前記一般式（１）〜（７）で表される化合物が、非水溶媒中１×１０−６〜１×１０−２ｍｏｌ／ｋｇである
ことを特徴とする非水電解液。
Ｈ（ＣＸ１Ｘ２ＣＸ３Ｘ４）ｎ（ＣＨ２）ｍＯＨ        （１）
（式中、Ｘ１、Ｘ２、Ｘ３及びＸ４は、同じか又は異なり、−Ｆ、−ＣＦ３、−ＯＣＦ３又は−Ｈであり、Ｘ１、Ｘ２、Ｘ３及びＸ４のうち少なくとも一つが−Ｆであり、ｎは１〜１０の整数であり、ｍは１〜６の整数である）、
Ｆ（ＣＸ５Ｘ６）ｎ（ＣＨ２）ｍＯＨ            （２）
（式中、Ｘ５及びＸ６は、同じか又は異なり、−Ｆ又は−Ｈであり、ｎは０〜１０の整数であり、ｍは１〜６の整数である）、
Ｃ３Ｆ７Ｏ（ＣＦＣＦ３ＣＦ２Ｏ）ｎＣＦＣＦ３（ＣＨ２）ｍＯＨ      （３）
（式中、ｎは０〜２０の整数であり、ｍは１又は２である）、
Ｃ３Ｆ７Ｏ（ＣＦＣＦ３ＣＦ２Ｏ）ｎＣＦＣＦ３ＣＯＯＨ        （４）
（式中、ｎは０〜２０の整数である）、
ＯＨ（ＣＨ２）ｍ（ＣＦ２ＣＦ２）ｎ（ＣＨ２）ｍＯＨ      （５）
（式中、ｎは１〜１０の整数であり、ｍは１〜６の整数である）、
［ＨＯ（ＣＨ２）ｌＣＦＣＦ３（ＯＣＦ２ＣＦＣＦ３）ｎＯ（ＣＦ２ＣＦ２）ｍ］２Ｏ  （６）
（式中、ｌは１又は２であり、ｎは０〜２０の整数であり、ｍは１〜１０の整数である）、
（ＣＦＸ７Ｘ８）２ＣＨＯＨ        （７）
（式中、Ｘ７及びＸ８は、同じか又は異なり、−Ｆ又は−Ｈである）
【請求項２】
非フッ素化環状カーボネートは、エチレンカーボネート、プロピレンカーボネート、及び、ブチレンカーボネートからなる群より選択される少なくとも１種の化合物である請求項１記載の非水電解液。
【請求項３】
非フッ素化鎖状カーボネートは、ジメチルカーボネート、エチルメチルカーボネート、ジエチルカーボネート、メチルプロピルカーボネート、メチルブチルカーボネート、エチルプロピルカーボネート、及び、エチルブチルカーボネートからなる群より選択される少なくとも１種の化合物である請求項１又は２記載の非水電解液。
【請求項４】
電解質塩は、ＬｉＰＦ６、ＬｉＢＦ４、ＬｉＳＯ３ＣＦ３、ＬｉＮ（ＳＯ２ＣＦ３）２、ＬｉＮ（ＳＯ２Ｃ２Ｆ５）２、リチウムジフルオロ（オキサレート）ボレート、及び、式：ＬｉＰＦａ（ＣｎＦ２ｎ＋１）６−ａ（式中、ａは０〜５の整数であり、ｎは１〜６の整数である）で表される塩からなる群より選択される少なくとも１種のリチウム塩である請求項１、２又は３記載の非水電解液。
【請求項５】
フッ酸を０．５〜７０ｐｐｍ含有する請求項１、２、３又は４記載の非水電解液。
【請求項６】
不飽和環状カーボネート、フッ素化環状カーボネート、及び、環状スルホン酸化合物からなる群より選択される少なくとも一種の化合物を更に含み、その含有量が０．１〜１０質量％である請求項１、２、３、４又は５記載の非水電解液。
【請求項７】
請求項１、２、３、４、５又は６記載の非水電解液を備えることを特徴とするリチウムイオン二次電池。
【請求項８】
請求項７記載のリチウムイオン二次電池を備えることを特徴とするモジュール。
【発明の詳細な説明】
【技術分野】
【０００１】
本発明は、非水電解液、リチウムイオン二次電池、及び、モジュールに関する。
【背景技術】
【０００２】
近年の電気製品の軽量化、小型化にともない、高いエネルギー密度をもつリチウムイオン二次電池の開発が進められている。また、リチウムイオン二次電池の適用分野が拡大するにつれて電池特性の改善が要望されている。特に今後、車載用にリチウムイオン二次電池が使われた場合、安全性及び電池特性はますます重要となる。
【０００３】
しかしながら、リチウムイオン二次電池は、電池が過充電された場合、内部短絡した場合、及び、釘刺しされた場合などの安全性については十分とはいえないため、車載用とする場合には、さらに安全性の高い電池とする必要がある。さらに、車載用とする場合、容量をあげるために現状使われている電圧よりもさらに上げる必要がある。
【０００４】
非水電解液二次電池の安全性の向上及び高電圧化させる方法として、特定の構造を有する含フッ素エーテルを使用することが提案されている（例えば、特許文献１参照）。しかしながら、特許文献１の非水電解液二次電池では、高温の環境に放置したり、充放電を繰り返したりすると、放電容量が低下したりする問題があった。
【０００５】
リチウムイオン二次電池のサイクル特性を向上させる方法として、電解液中のアルコール類を５０ｐｐｍ未満とすることが提案されている（例えば、特許文献２参照）。
【先行技術文献】
【特許文献】
【０００６】
【特許文献１】特許第３８０７４５９号明細書
【特許文献２】特開平１０−２７００７６号公報
【発明の概要】
【発明が解決しようとする課題】
【０００７】
本発明は、高温での保存特性及び高電圧サイクル特性に優れる二次電池等が得られる非水電解液、それを用いたリチウムイオン二次電池、及び、それを用いたモジュールを提供することを課題とする。
【課題を解決するための手段】
【０００８】
特許文献２には、エチレンカーボネートのような高誘電率溶媒やジメチルカーボネートのような低粘度溶媒に含まれているジオール類やモノアルコール類と含フッ素電解質とが常温で徐々に反応してＨＦが生成すること、及び、これによって電解液中のＨＦが、時間の経過と共に増大し、電池のサイクル特性を低下させていることが記載されている。
しかし、本発明者らが上記課題を解決するために種々の検討を重ねた結果、特定の含フッ素化合物を含有した非水電解液とすることにより、意外にも上記課題が解決できることを見いだし、本発明を完成させるに至った。
【０００９】
すなわち、本発明は、非水溶媒、及び、電解質塩を含有する非水電解液であって、上記非水溶媒は、一般式（１）〜（７）で表される化合物からなる群より選択される少なくとも１種の含フッ素化合物を含むことを特徴とする非水電解液である。
Ｈ（ＣＸ１Ｘ２ＣＸ３Ｘ４）ｎ（ＣＨ２）ｍＯＨ        （１）
（式中、Ｘ１、Ｘ２、Ｘ３及びＸ４は、同じか又は異なり、−Ｆ、−ＣＦ３、−ＯＣＦ３又は−Ｈであり、Ｘ１、Ｘ２、Ｘ３及びＸ４のうち少なくとも一つが−Ｆであり、ｎは０〜１０の整数であり、ｍは１〜６の整数である）、
Ｆ（ＣＸ５Ｘ６）ｎ（ＣＨ２）ｍＯＨ            （２）
（式中、Ｘ５及びＸ６は、同じか又は異なり、−Ｆ又は−Ｈであり、ｎは０〜１０の整数であり、ｍは１〜６の整数である）、
Ｃ３Ｆ７Ｏ（ＣＦＣＦ３ＣＦ２Ｏ）ｎＣＦＣＦ３（ＣＨ２）ｍＯＨ      （３）
（式中、ｎは０〜２０の整数であり、ｍは１又は２である）、
Ｃ３Ｆ７Ｏ（ＣＦＣＦ３ＣＦ２Ｏ）ｎＣＦＣＦ３ＣＯＯＨ        （４）
（式中、ｎは０〜２０の整数である）、
ＯＨ（ＣＨ２）ｍ（ＣＦ２ＣＦ２）ｎ（ＣＨ２）ｍＯＨ      （５）
（式中、ｎは１〜１０の整数であり、ｍは１〜６の整数である）、
［ＨＯ（ＣＨ２）ｌＣＦＣＦ３（ＯＣＦ２ＣＦＣＦ３）ｎＯ（ＣＦ２ＣＦ２）ｍ］２Ｏ  （６）
（式中、ｌは１又は２であり、ｎは０〜２０の整数であり、ｍは１〜１０の整数である）、
（ＣＦＸ７Ｘ８）２ＣＨＯＨ        （７）
（式中、Ｘ７及びＸ８は、同じか又は異なり、−Ｆ又は−Ｈである）
【００１０】
上記非水溶媒は、非フッ素化環状カーボネート及び非フッ素化鎖状カーボネートを更に含むことが好ましい。
【００１１】
上記非フッ素化環状カーボネートは、エチレンカーボネート、プロピレンカーボネート、及び、ブチレンカーボネートからなる群より選択される少なくとも１種の化合物であることが好ましい。
【００１２】
上記非フッ素化鎖状カーボネートは、ジメチルカーボネート、エチルメチルカーボネート、ジエチルカーボネート、メチルプロピルカーボネート、メチルブチルカーボネート、エチルプロピルカーボネート、及び、エチルブチルカーボネートからなる群より選択される少なくとも１種の化合物であることが好ましい。
【００１３】
上記電解質塩は、ＬｉＰＦ６、ＬｉＢＦ４、ＬｉＳＯ３ＣＦ３、ＬｉＮ（ＳＯ２ＣＦ３）２、ＬｉＮ（ＳＯ２Ｃ２Ｆ５）２、リチウムジフルオロ（オキサレート）ボレート、リチウムビス（オキサレート）ボレート、及び、式：ＬｉＰＦａ（ＣｎＦ２ｎ＋１）６−ａ（式中、ａは０〜５の整数であり、ｎは１〜６の整数である）で表される塩からなる群より選択される少なくとも１種のリチウム塩であることが好ましい。
【００１４】
本発明の非水電解液は、フッ酸を０．５〜７０ｐｐｍ含有することが好ましい。
【００１５】
本発明の非水電解液は、不飽和環状カーボネート、フッ素化環状カーボネート、及び、環状スルホン酸化合物からなる群より選択される少なくとも一種の化合物を更に含み、その含有量が０．１〜１０質量％であることが好ましい。
【００１６】
本発明は、上述の非水電解液を備えることを特徴とするリチウムイオン二次電池でもある。
【００１７】
本発明は、上述のリチウムイオン二次電池を備えることを特徴とするモジュールでもある。
【００１８】
以下に、本発明を詳述する。
【発明の効果】
【００１９】
本発明は、高温での保持特性及び高電圧サイクル特性に優れるリチウムイオン二次電池を得ることができる非水電解液を提供することができる。
【発明を実施するための形態】
【００２０】
本発明は、非水溶媒、及び、電解質塩を含有する非水電解液であって、上記非水溶媒は、一般式（１）〜（７）で表される化合物からなる群より選択される少なくとも１種の含フッ素化合物を含むことを特徴とする非水電解液である。
Ｈ（ＣＸ１Ｘ２ＣＸ３Ｘ４）ｎ（ＣＨ２）ｍＯＨ        （１）
（式中、Ｘ１、Ｘ２、Ｘ３及びＸ４は、同じか又は異なり、−Ｆ、−ＣＦ３、−ＯＣＦ３又は−Ｈであり、Ｘ１、Ｘ２、Ｘ３及びＸ４のうち少なくとも一つが−Ｆであり、ｎは０〜１０の整数であり、ｍは１〜６の整数である）、
Ｆ（ＣＸ５Ｘ６）ｎ（ＣＨ２）ｍＯＨ            （２）
（式中、Ｘ５及びＸ６は、同じか又は異なり、−Ｆ又は−Ｈであり、ｎは０〜１０の整数であり、ｍは１〜６の整数である）、
Ｃ３Ｆ７Ｏ（ＣＦＣＦ３ＣＦ２Ｏ）ｎＣＦＣＦ３（ＣＨ２）ｍＯＨ      （３）
（式中、ｎは０〜２０の整数であり、ｍは１又は２である）、
Ｃ３Ｆ７Ｏ（ＣＦＣＦ３ＣＦ２Ｏ）ｎＣＦＣＦ３ＣＯＯＨ        （４）
（式中、ｎは０〜２０の整数である）、
ＯＨ（ＣＨ２）ｍ（ＣＦ２ＣＦ２）ｎ（ＣＨ２）ｍＯＨ      （５）
（式中、ｎは１〜１０の整数であり、ｍは１〜６の整数である）、
［ＨＯ（ＣＨ２）ｌＣＦＣＦ３（ＯＣＦ２ＣＦＣＦ３）ｎＯ（ＣＦ２ＣＦ２）ｍ］２Ｏ  （６）
（式中、ｌは１又は２であり、ｎは０〜２０の整数であり、ｍは１〜１０の整数である）、
（ＣＦＸ７Ｘ８）２ＣＨＯＨ        （７）
（式中、Ｘ７及びＸ８は、同じか又は異なり、−Ｆ又は−Ｈである）
【００２１】
本発明の非水電解液は、非水溶媒及び電解質塩を含有し、上記非水溶媒は、上述の一般式（１）〜（７）で表される化合物からなる群より選択される少なくとも１種の含フッ素化合物を含有する。このような特定の含フッ素化合物を含有することにより、高温での保持特性及び高電圧サイクル特性に優れた二次電池用の電解液とすることができる。
【００２２】
一般式（１）で表される化合物において、Ｘ１、Ｘ２、Ｘ３及びＸ４は、同じか又は異なり、いずれも−Ｆ、−ＣＦ３、−ＯＣＦ３又は−Ｈであり、Ｘ１、Ｘ２、Ｘ３及びＸ４のうち少なくとも一つが−Ｆであり、ｎは、０〜１０の整数であり、ｍは、１〜６の整数である。
Ｘ１、Ｘ２、Ｘ３及びＸ４は、高電圧でも安定である点で、少なくとも１つがフッ素原子である。
ｎは、結晶化しにくく溶解性が良好である点で、２以上の整数が好ましく、８以下の整数であることが好ましい。
【００２３】
一般式（２）で表される化合物において、Ｘ５及びＸ６は、同じか又は異なり、−Ｆ又は−Ｈであり、ｎは、０〜１０の整数であり、ｍは、１〜６の整数である。
Ｘ５及びＸ６は、高電圧でも安定である点で、いずれもフッ素原子であることが好ましい。
ｎは、結晶化しにくく溶解性が良好である点で、２以上の整数が好ましく、８以下の整数であることが好ましい。
【００２４】
一般式（３）で表される化合物において、ｎは、０〜２０の整数であり、ｍは、１又は２である。
ｎは、電解液に対する溶解性が良好である点で、２以上の整数が好ましく、１０以下の整数であることが好ましい。
【００２５】
一般式（４）で表される化合物において、ｎは、０〜２０の整数である。
ｎは、電解液に対する溶解性が良好となる点で、２以上の整数が好ましく、１０以下の整数であることが好ましい。
【００２６】
一般式（５）で表される化合物において、ｎは、１〜１０の整数であり、ｍは、１〜６の整数である。
ｎは、電解液に対する溶解性が良好である点で、１〜６の整数であることが好ましい。
【００２７】
一般式（６）で表される化合物において、ｎは、０〜２０の整数であり、ｍは、１〜１０の整数であり、ｌは、１又は２である。
電解液に対する溶解性が良好である点で、ｎは、１以上の整数が好ましく、１０以下の整数であることが好ましい。ｍは、１〜６の整数であることが好ましい。
【００２８】
一般式（７）で表される化合物において、Ｘ７及びＸ８は、同じか又は異なり、−Ｆ又は−Ｈである。
Ｘ７及びＸ８は、高電圧でも安定である点で、いずれもフッ素原子であることが好ましい。
【００２９】
含フッ素化合物として、ＣＦ３ＣＨ２ＯＨ、ＣＦ３ＣＦ２ＣＨ２ＯＨ、ＣＦ３ＣＦ２（ＣＨ２）６ＯＨ、Ｆ（ＣＦ２）３ＣＨ２ＯＨ、Ｆ（ＣＦ２）４ＣＨ２ＣＨ２ＯＨ、Ｆ（ＣＦ２）４ＣＨ２ＣＨ２ＣＨ２ＯＨ、Ｆ（ＣＦ２）４（ＣＨ２）６ＯＨ、Ｆ（ＣＦ２）３ＯＣＦ（ＣＦ３）ＣＨ２ＯＨ、Ｆ（ＣＦ２）６ＣＨ２ＣＨ２ＯＨ、Ｆ（ＣＦ２）４（ＣＨ２）３ＯＨ、Ｆ（ＣＦ２）６（ＣＨ２）６ＯＨ、Ｃ３Ｆ７ＯＣＦ（ＣＦ３）ＣＦ２ＯＣＦ（ＣＦ３）ＣＨ２ＯＨ、（ＣＦ３）２ＣＦ（ＣＨ２）６ＯＨ、ＣＨＦ２ＣＦ２ＣＨ２ＯＨ、Ｈ（ＣＦ２）４ＣＨ２ＯＨ、Ｈ（ＣＦ２）６ＣＨ２ＯＨ、（ＣＦ３）２ＣＨＯＨ、ＣＦ３ＣＨＦＣＦ２ＣＨ２ＯＨ、ＨＯＣＨ２（ＣＦ２）４ＣＨ２ＯＨ、ＨＯＣＨ２（ＣＦ２）６ＣＨ２ＯＨ、（ＣＦ３）２Ｃ（ＣＨ３）ＣＨ２ＯＨ、ＨＯＣＨ２ＣＦ２ＣＦ２ＣＨ２ＯＨ、Ｃ３Ｆ７ＯＣＦＣＦ３ＣＦ２ＯＣＦＣＦ３ＣＯＯＨ、（ＨＯＣＨ２ＣＦＣＦ３ＯＣＦ２ＣＦＣＦ３ＯＣＦ２ＣＦ２）２Ｏ等を挙げることができる。これらの含フッ素化合物を２種以上併用してもよい。
【００３０】
上記含フッ素化合物の含有量は、非水溶媒中１×１０−６〜１×１０−２ｍｏｌ／ｋｇであることが好ましい。上記含フッ素化合物の含有量が少なすぎると、本発明の効果が発揮されないおそれがあり、多すぎると、電池特性を損なうおそれがある。
【００３１】
上記非水溶媒は、非フッ素化環状カーボネート及び非フッ素化鎖状カーボネートを更に含むことが好ましい。
これらのカーボネートを更に含むことにより、電池特性を向上させることができる。
【００３２】
上記非フッ素化環状カーボネートとしては、例えば、エチレンカーボネート（ＥＣ）、プロピレンカーボネート（ＰＣ）、ブチレンカーボネート、ビニルエチレンカーボネート等を挙げることができる。
【００３３】
なかでも、上記非フッ素化環状カーボネートとしては、誘電率が高く、粘度が好適となる点で、エチレンカーボネート、プロピレンカーボネート、及び、ブチレンカーボネートからなる群より選択される少なくとも１種の化合物であることが好ましい。
上記非フッ素化環状カーボネートとして、上述した化合物の１種を用いてもよいし、２種以上を併用してもよい。
【００３４】
上記非フッ素化鎖状カーボネートとしては、例えば、ＣＨ３ＯＣＯＯＣＨ３（ジメチルカーボネート：ＤＭＣ）、ＣＨ３ＣＨ２ＯＣＯＯＣＨ２ＣＨ３（ジエチルカーボネート：ＤＥＣ）、ＣＨ３ＣＨ２ＯＣＯＯＣＨ３（エチルメチルカーボネート：ＥＭＣ）、ＣＨ３ＯＣＯＯＣＨ２ＣＨ２ＣＨ３（メチルプロピルカーボネート）、メチルブチルカーボネート、エチルプロピルカーボネート、エチルブチルカーボネート等の炭化水素系鎖状カーボネートが挙げられる。
【００３５】
なかでも、上記非フッ素化鎖状カーボネートとしては、沸点が高く、粘性が低く、かつ、低温特性が良好な点で、ジメチルカーボネート、エチルメチルカーボネート、ジエチルカーボネート、メチルプロピルカーボネート、メチルブチルカーボネート、エチルプロピルカーボネート、及び、エチルブチルカーボネートからなる群より選択される少なくとも１種の化合物であることが好ましい。
上記非フッ素化鎖状カーボネートとして、上述した化合物の１種を用いてもよいし、２種以上を併用してもよい。
【００３６】
上記非フッ素化環状カーボネート及び非フッ素化鎖状カーボネートの含有量は、合計量で、非水溶媒中、５０〜９０体積％であることが好ましい。上記含有量が少なすぎると、電池特性を損なうおそれがある。上記含有量は、６０〜９０体積％であることがより好ましい。
【００３７】
上記非フッ素化環状カーボネートと非フッ素鎖状カーボネートとの含有比（非フッ素化環状カーボネート／非フッ素化鎖状カーボネート）は、体積比で１／１５〜２／１であることが好ましい。
非フッ素化環状カーボネートの割合が小さすぎると、溶媒全体の誘電率が低下し、電池特性を損なうおそれがある。
【００３８】
本発明の非水電解液において、上記含フッ素化合物、非フッ素化環状カーボネート及び非フッ素化鎖状カーボネートの含有量は、合計量で、非水電解液中２０〜９０質量％であることが好ましく、５０〜９０質量％であることがより好ましい。
【００３９】
本発明の非水電解液は、電解質塩を含有する。
上記電解質塩としては、二次電池用の電解液に使用することができる任意のものを用いることができるが、なかでも、リチウム塩が好ましい。
上記リチウム塩としては、例えば、ＬｉＣｌＯ４、ＬｉＰＦ６及びＬｉＢＦ４等の無機リチウム塩；ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＰＦ４（ＣＦ３）２、ＬｉＰＦ４（Ｃ２Ｆ５）２、ＬｉＰＦ４（ＣＦ３ＳＯ２）２、ＬｉＰＦ４（Ｃ２Ｆ５ＳＯ２）２、ＬｉＢＦ２（ＣＦ３）２、ＬｉＢＦ２（Ｃ２Ｆ５）２、ＬｉＢＦ２（ＣＦ３ＳＯ２）２、ＬｉＢＦ２（Ｃ２Ｆ５ＳＯ２）２、リチウムジフルオロ（オキサレート）ボレート〔ＬｉＦＯＢ〕、リチウムビス（オキサレート）ボレート〔ＬｉＢＯＢ〕、式：ＬｉＰＦａ（ＣｎＦ２ｎ＋１）６−ａ（式中、ａは０〜５の整数であり、ｎは１〜６の整数である）で表される塩等の含フッ素有機酸リチウム塩等が挙げられる。これらは、単独又は２種以上を組み合わせて用いることができる。
【００４０】
なかでも、上記リチウム塩は、非水電解液を高温保存した後の劣化を抑制することができる点で、ＬｉＰＦ６、ＬｉＢＦ４、ＬｉＣＦ３ＳＯ３、ＬｉＮ（ＣＦ３ＳＯ２）２、ＬｉＮ（Ｃ２Ｆ５ＳＯ２）２、リチウムジフルオロ（オキサレート）ボレート、リチウムビス（オキサレート）ボレート、及び、式：ＬｉＰＦａ（ＣｎＦ２ｎ＋１）６−ａ（式中、ａは０〜５の整数であり、ｎは１〜６の整数である）で表される塩からなる群より選択される少なくとも１種であることが好ましい。
【００４１】
式：ＬｉＰＦａ（ＣｎＦ２ｎ＋１）６−ａで表される塩としては、ＬｉＰＦ３（ＣＦ３）３、ＬｉＰＦ３（Ｃ２Ｆ５）３、ＬｉＰＦ３（Ｃ３Ｆ７）３、ＬｉＰＦ３（Ｃ４Ｆ９）３、ＬｉＰＦ４（ＣＦ３）２、 ＬｉＰＦ４（Ｃ２Ｆ５）２、ＬｉＰＦ４（Ｃ３Ｆ７）２、ＬｉＰＦ４（Ｃ４Ｆ９）２（但し、式中のＣ３Ｆ７、Ｃ４Ｆ９で表されるアルキル基は、直鎖、分岐構造のいずれであってもよい。）等が挙げられる。
【００４２】
非水電解液中の上記電解質塩の濃度は、０．５〜３モル／リットルが好ましい。この範囲外では、電解液の電気伝導率が低くなり、電池性能が低下してしまう傾向がある。
上記電解質塩の濃度は、０．９モル／リットル以上がより好ましく、１．５モル／リットル以下がより好ましい。
【００４３】
本発明の非水電解液は、更に、重量平均分子量が２０００〜４０００であり、末端に−ＯＨ、−ＯＣＯＯＨ、又は、−ＣＯＯＨを有するポリエチレンオキシドを含有することが好ましい。
このような化合物を含有することにより、電極界面の安定性が向上し、電池特性を向上させることができる。
【００４４】
上記ポリエチレンオキシドとしては、例えば、ポリエチレンオキシドモノオール、ポリエチレンオキシドカルボン酸、ポリエチレンオキシドジオール、ポリエチレンオキシドジカルボン酸、ポリエチレンオキシドトリオール、ポリエチレンオキシドトリカルボン酸等が挙げられる。これらは単独で使用してもよいし、２種以上を併用してもよい。
なかでも、電池特性がより良好となる点で、ポリエチレンオキシドモノオールとポリエチレンオキシドジオールの混合物、及び、ポリエチレンカルボン酸とポリエチレンジカルボン酸の混合物であることが好ましい。
【００４５】
上記ポリエチレンオキシドの重量平均分子量が小さすぎると、酸化分解されやすくなるおそれがある。上記重量平均分子量は、３０００〜４０００がより好ましい。
上記重量平均分子量は、パーミエーションゲルクロマトグラフィー（ＧＰＣ）法によるポリスチレン換算により測定することができる。
【００４６】
上記ポリエチレンオキシドの含有量は、非水電解液中１×１０−６〜１×１０−２ｍｏｌ／ｋｇであることが好ましい。上記ポリエチレンオキシドの含有量が多すぎると、電池特性を損なうおそれがある。
上記ポリエチレンオキシドの含有量は、５×１０−６ｍｏｌ／ｋｇ以上であることがより好ましい。
【００４７】
本発明の非水電解液は、更に、不飽和環状カーボネート、フッ素化環状カーボネート、及び、環状スルホン酸化合物からなる群より選択される少なくとも１種を含有していてもよい。これらの化合物を含有することにより、電池特性の低下を抑制することができる。
【００４８】
上記不飽和環状カーボネートは、不飽和結合を含む環状カーボネートであり、具体的には、例えば、ビニレンカーボネート、１−メチルビニレンカーボネート、１，２−ジメチルビニレンカーボネート等を挙げることができる。
上記フッ素化環状カーボネートは、フッ素原子が付加した環状カーボネートであり、具体的には、例えば、フルオロエチレンカーボネート、ジフルオロエチレンカーボネート等を挙げることができる。
上記環状スルホン酸化合物としては、例えば、１，３−プロパンスルトン、１，４−ブタンスルトン、１，３−プロペンスルトン等が挙げられる。
なかでも、高温特性を向上させることができる点で、本発明の非水電解液は、１，３−プロパンスルトン、１，４−ブタンスルトンを含有することが好ましい。
【００４９】
これらの化合物の含有量は、非水電解液中０．１〜１０質量％であることが好ましく、１質量％以上がより好ましく、５質量％以下がより好ましい。
【００５０】
本発明の非水電解液は、本発明の効果を損なわない範囲で、不燃（難燃）化剤、界面活性剤、高誘電化添加剤、サイクル特性及びレート特性改善剤、又は、過充電防止剤等の他の添加剤を更に含有していてもよい。
【００５１】
上記不燃（難燃）化剤としては、リン酸エステルが挙げられる。上記リン酸エステルとしては、例えば、含フッ素アルキルリン酸エステル、非フッ素系アルキルリン酸エステル、アリールリン酸エステル等が挙げられる。なかでも、少量で不燃効果を発揮できる点で、含フッ素アルキルリン酸エステルであることが好ましい。
【００５２】
上記含フッ素アルキルリン酸エステルとしては、具体的には、特開平１１−２３３１４１号公報に記載された含フッ素ジアルキルリン酸エステル、特開平１１−２８３６６９号公報に記載された環状のアルキルリン酸エステル、又は、含フッ素トリアルキルリン酸エステル等が挙げられる。
【００５３】
上記難燃化剤としては、（ＣＨ３Ｏ）３Ｐ＝Ｏ、（ＣＦ３ＣＨ２Ｏ）３Ｐ＝Ｏ等が挙げられる。
【００５４】
上記界面活性剤としては、カチオン性界面活性剤、アニオン性界面活性剤、非イオン性界面活性剤、両性界面活性剤のいずれでもよいが、サイクル特性、レート特性が良好となる点から、フッ素原子を含むものであることが好ましい。
【００５５】
このようなフッ素原子を含む界面活性剤としては、例えば、下記式（７）：
Ｒｆ１ＣＯＯ−Ｍ＋          （７）
（式中、Ｒｆ１は炭素数３〜１０のエーテル結合を含んでいてもよい含フッ素アルキル基；Ｍ＋はＬｉ＋、Ｎａ＋、Ｋ＋又はＮＨＲ’３＋（Ｒ’は同じか又は異なり、いずれもＨ又は炭素数が１〜３のアルキル基）である）で表される含フッ素カルボン酸塩や、下記式（８）：
Ｒｆ２ＳＯ３−Ｍ＋          （８）
（式中、Ｒｆ２は炭素数３〜１０のエーテル結合を含んでいてもよい含フッ素アルキル基；Ｍ＋はＬｉ＋、Ｎａ＋、Ｋ＋又はＮＨＲ’３＋（Ｒ’は同じか又は異なり、いずれもＨまたは炭素数が１〜３のアルキル基）である）で表される含フッ素スルホン酸塩等が好ましい。
【００５６】
上記界面活性剤の含有量は、充放電サイクル特性を低下させずに電解液の表面張力を低下させることができる点から、非水電解液中０．０１〜２質量％であることが好ましい。
【００５７】
上記高誘電化添加剤としては、例えば、スルホラン、メチルスルホラン、γ−ブチロラクトン、γ−バレロラクトン、アセトニトリル、プロピオニトリル等が挙げられる。
【００５８】
上記サイクル特性及びレート特性改善剤としては、例えば、酢酸メチル、酢酸エチル、テトラヒドロフラン、１，４−ジオキサン等が挙げられる。
【００５９】
上記過充電防止剤としては、例えば、シクロヘキシルベンゼン、ビフェニル、アルキルビフェニル、ターフェニル、ターフェニルの部分水素化物、ｔ−ブチルベンゼン、ｔ−アミルベンゼン、ジフェニルエーテル、ベンゾフラン、ジベンゾフラン、ヘキサフルオロベンゼン、フルオロベンゼン、シクロヘジクロロアニリン、トルエン等の芳香族化合物；２−フルオロビフェニル等の上記芳香族化合物の部分フッ素化物；２，４−ジフルオロアニソール、２，５−ジフルオロアニソール及び２，６−ジフルオロアニソール等の含フッ素アニソール化合物等が挙げられる。
上記過充電防止剤の含有量は、過充電等の場合に電池の破裂や発火を防止できる点で、非水電解液中０．１〜５質量％であることが好ましい。
【００６０】
本発明の非水電解液は、フッ酸を０．５〜７０ｐｐｍ含有することが好ましい。フッ酸を含有することにより、添加剤の被膜形成を促進させることができる。
フッ酸の含有量は、０．５ｐｐｍ以上がより好ましく、５０ｐｐｍ以下がより好ましく、３０ｐｐｍ以下が更に好ましい。
フッ酸の含有量は、中和滴定法により測定することができる。
【００６１】
本発明の非水電解液は、上述した成分を用いて、任意の方法で調製するとよい。
【００６２】
本発明の非水電解液は、このように特定の含フッ素化合物を含有するものである。このたため、本発明の非水電解液を用いて、高温での保存特性及び高電圧サイクル特性に優れた電池を製造することができる。本発明の非水電解液は、例えば、リチウムイオン二次電池等の電池に好適に適用することができる。
以下に、本発明の非水電解液を用いた電池の例として、リチウムイオン二次電池について説明する。このような本発明の非水電解液を備えたリチウムイオン二次電池もまた、本発明の一つである。
【００６３】
本発明のリチウムイオン二次電池は、正極、負極、及び、上述の非水電解液を備える。
【００６４】
正極は、正極の材料である正極活物質を含む正極合剤と、集電体とから構成される。
【００６５】
上記正極活物質としては、特に、高電圧を産み出すリチウム含有遷移金属複合酸化物が好ましい。
上記リチウム含有遷移金属複合酸化物としては、例えば、
式（９）：ＬｉａＭｎ２−ｂＭ１ｂＯ４（式中、０．９≦ａ；０≦ｂ≦１．５；Ｍ１はＦｅ、Ｃｏ、Ｎｉ、Ｃｕ、Ｚｎ、Ａｌ、Ｓｎ、Ｃｒ、Ｖ、Ｔｉ、Ｍｇ、Ｃａ、Ｓｒ、Ｂ、Ｇａ、Ｉｎ、Ｓｉ及びＧｅよりなる群から選ばれる少なくとも１種の金属）で表されるリチウム・マンガンスピネル複合酸化物、
式（１０）：ＬｉＮｉ１−ｃＭ２ｃＯ２（式中、０≦ｃ≦０．５；Ｍ２はＦｅ、Ｃｏ、Ｍｎ、Ｃｕ、Ｚｎ、Ａｌ、Ｓｎ、Ｃｒ、Ｖ、Ｔｉ、Ｍｇ、Ｃａ、Ｓｒ、Ｂ、Ｇａ、Ｉｎ、Ｓｉ及びＧｅよりなる群から選ばれる少なくとも１種の金属）で表されるリチウム・ニッケル複合酸化物、又は、
式（１１）：ＬｉＣｏ１−ｄＭ３ｄＯ２（式中、０≦ｄ≦０．５；Ｍ３はＦｅ、Ｎｉ、Ｍｎ、Ｃｕ、Ｚｎ、Ａｌ、Ｓｎ、Ｃｒ、Ｖ、Ｔｉ、Ｍｇ、Ｃａ、Ｓｒ、Ｂ、Ｇａ、Ｉｎ、Ｓｉ及びＧｅよりなる群から選ばれる少なくとも１種の金属）で表されるリチウム・コバルト複合酸化物が挙げられる。
【００６６】
なかでも、エネルギー密度が高く、高出力なリチウムイオン二次電池を提供できる点から、ＬｉＣｏＯ２、ＬｉＭｎＯ２、ＬｉＮｉＯ２、ＬｉＭｎ２Ｏ４、ＬｉＮｉ０．８Ｃｏ０．１５Ａｌ０．０５Ｏ２、またはＬｉＮｉ１／３Ｃｏ１／３Ｍｎ１／３Ｏ２が好ましい。
【００６７】
その他の上記正極活物質として、ＬｉＦｅＰＯ４、ＬｉＮｉ０．８Ｃｏ０．２Ｏ２、Ｌｉ１．２Ｆｅ０．４Ｍｎ０．４Ｏ２、ＬｉＮｉ０．５Ｍｎ０．５Ｏ２、ＬｉＶ３Ｏ６等が挙げられる。
【００６８】
本発明のリチウムイオン二次電池が、ハイブリッド自動車用や分散電源用の大型リチウムイオン二次電池として使用される場合、高出力が要求されるため、上記正極活物質の粒子は二次粒子が主体となることが好ましい。
上記正極活物質の粒子は、二次粒子の平均粒子径が４０μｍ以下で、かつ、平均一次粒子径が１μｍ以下の微粒子を、０．５〜７．０体積％含むものであることが好ましい。平均一次粒子径が１μｍ以下の微粒子を含有させることにより、電解液との接触面積が大きくなり、電極と電解液との間でのリチウムイオンの拡散をより速くすることができ、その結果、電池の出力性能を向上させることができる。
【００６９】
上記正極活物質の含有量は、電池容量が高い点で、正極合剤の５０〜９９質量％が好ましく、８０〜９９質量％がより好ましい。
【００７０】
上記正極合剤は、更に、結着剤、増粘剤、導電材を含むことが好ましい。
上記結着剤としては、電極製造時に使用する溶媒や電解液に対して安全な材料であれば、任意のものを使用することができ、例えば、ポリフッ化ビニリデン、ポリテトラフルオロエチレン、ポリエチレン、ポリプロピレン、スチレン・ブタジエンゴム、イソプレンゴム、ブタジエンゴム、エチレン−アクリル酸共重合体、エチレン−メタクリル酸共重合体等が挙げられる。
【００７１】
上記増粘剤としては、カルボキシメチルセルロース、メチルセルロース、ヒドロキシメチルセルロース、エチルセルロース、ポリビニルアルコール、酸化スターチ、リン酸化スターチ、カゼイン等が挙げられる。
【００７２】
上記導電材としては、グラファイト、カーボンブラック等の炭素材料等が挙げられる。
【００７３】
正極用集電体の材質としては、アルミニウム、チタンもしくはタンタル等の金属、又は、その合金が挙げられる。なかでも、アルミニウム又はその合金が好ましい。
【００７４】
正極の製造は、常法によればよい。例えば、上記正極活物質に、上述した結着剤、増粘剤、導電材、溶媒等を加えてスラリー状の正極合剤とし、これを集電体に塗布し、乾燥した後にプレスして高密度化する方法が挙げられる。
【００７５】
負極は、負極材料を含む負極合剤と、集電体とから構成される。
【００７６】
上記負極材料としては、様々な熱分解条件での有機物の熱分解物や人造黒鉛、天然黒鉛等のリチウムを吸蔵・放出可能な炭素質材料；酸化錫、酸化ケイ素等のリチウムを吸蔵・放出可能な金属酸化物材料；リチウム金属；種々のリチウム合金等を挙げることができる。これらの負極材料は、２種以上を混合して用いてもよい。
【００７７】
リチウムを吸蔵・放出可能な炭素質材料としては、種々の原料から得た易黒鉛性ピッチの高温処理によって製造された人造黒鉛もしくは精製天然黒鉛、又は、これらの黒鉛にピッチその他の有機物で表面処理を施した後炭化して得られるものが好ましい。
【００７８】
上記負極合剤は、更に、結着剤、増粘剤、導電材を含むことが好ましい。
上記結着剤としては、上述した、正極に用いることができる結着剤と同様のものが挙げられる。
上記増粘剤としては、上述した、正極に用いることができる増粘剤と同様のものが挙げられる。
【００７９】
負極の導電材としては、銅やニッケル等の金属材料；グラファイト、カーボンブラック等の炭素材料等が挙げられる。
【００８０】
負極用集電体の材質としては、銅、ニッケルまたはステンレス等が挙げられる。なかでも、薄膜に加工しやすいという点、及び、コストの点から銅箔が好ましい。
【００８１】
負極の製造は、常法によればよい。例えば、上記負極材料に、上述した結着剤、増粘剤、導電材、溶媒等を加えてスラリー状とし、集電体に塗布し、乾燥した後にプレスして高密度化する方法が挙げられる。
【００８２】
本発明のリチウムイオン二次電池は、更に、セパレータを備えることが好ましい。
上記セパレータの材質や形状は、電解液に安定であり、かつ、保液性に優れていれば特に限定されず、公知のものを使用することができる。
なかでも、上記セパレータは、電解液の浸透性やシャットダウン効果が良好である点で、ポリエチレン、ポリプロピレン等のポリオレフィンを原料とする多孔性シート又は不織布等であることが好ましい。
【００８３】
本発明のリチウムイオン二次電池の形状は任意であり、例えば、円筒型、角型、ラミネート型、コイン型、大型等の形状が挙げられる。なお、正極、負極、セパレータの形状及び構成は、それぞれの電池の形状に応じて変更して使用することができる。
【００８４】
また、本発明のリチウムイオン二次電池を備えたモジュールも本発明の一つである。
【００８５】
このように本発明の非水電解液を用いれば、高温での保存特性、及び、高電圧サイクル特性に優れた電池や、その電池を用いたモジュールを好適に得ることができる。
【実施例】
【００８６】
以下に、実施例及び比較例を挙げて本発明をさらに具体的に説明するが、本発明はかかる実施例のみに限定されるものではない。
【００８７】
実施例１
（電解液１の調製）
攪拌翼の付いた縦型の混合槽を用いて、これにまずエチレンカーボネート（ＥＣ）とエチルメチルカーボネート（ＥＭＣ）とを体積比がＥＣ／ＥＭＣ＝３／７となるよう混合し、これに、ＬｉＰＦ６が１．０モル／リットル、含フッ素化合物ＨＣＦ２ＣＦ２ＣＨ２ＯＨが１×１０−５ｍｏｌ／ｋｇ、及び、添加剤として、ポリエチレンオキシドモノオールとポリエチレンオキシドジオールとの混合物（混合比１：１（モル比）、重量平均分子量２０００）が２．５×１０−５ｍｏｌ／ｋｇとなるようにそれぞれ添加して混合し、非水電解液を得た。得られた非水電解液中のフッ酸の含有量は、１５ｐｐｍであった。
【００８８】
（コイン型電池の作製）
ＬｉＮｉ１／３Ｍｎ１／３Ｃｏ１／３Ｏ２とカーボンブラックとポリフッ化ビニリデン（呉羽化学（株）製、商品名：ＫＦ−７２００）を９２／３／５（質量％比）で混合した正極活物質をＮ−メチル−２−ピロリドンに分散してスラリー状とした正極合剤スラリーを準備した。アルミ集電体上に、得られた正極合剤スラリーを均一に塗布し、乾燥して正極合剤層（厚さ５０μｍ）を形成し、その後、ローラプレス機により圧縮成形して、正極積層体を製造した。正極積層体を打ち抜き機で直径１．６ｍｍの大きさに打ち抜き、円状の正極を作製した。
【００８９】
別途、人造黒鉛粉末に、蒸留水で分散させたスチレン−ブタジエンゴムを固形分で６質量％となるように加え、ディスパーザーで混合してスラリー状としたものを負極集電体（厚さ１０μｍの銅箔）上に均一に塗布し、乾燥し、負極合剤層を形成した。その後、ローラプレス機により圧縮成形し、打ち抜き機で直径１．６ｍｍの大きさに打ち抜き円状の負極を作製した。
【００９０】
上記の円状の正極を厚さ２０μｍの微孔性ポリエチレンフィルム（セパレータ）を介して正極と負極を対向させ、電解液を注入し、電解液がセパレータなどに充分に浸透した後、封止し予備充電、エージングを行い、コイン型のリチウムイオン二次電池を作製した。
【００９１】
（電池特性の測定）
コイン型リチウムイオン二次電池について、つぎの要領で高電圧でのサイクル特性と高温保存特性を調べた。
【００９２】
充放電条件
充電：０．５Ｃ、４．３Ｖにて充電電流が１／１０Ｃになるまでを保持（ＣＣ・ＣＶ充電）
放電：０．５Ｃ  ３．０Ｖｃｕｔ（ＣＣ放電）
【００９３】
（高電圧サイクル特性）
サイクル特性については、上記の充放電条件（１．０Ｃで所定の電圧にて充電電流が１／１０Ｃになるまで充電し１Ｃ相当の電流で３．０Ｖまで放電する）で行う充放電サイクルを１サイクルとし、５サイクル後の放電容量と１００サイクル後の放電容量を測定する。サイクル特性は、つぎの計算式で求められた値を容量維持率の値とする。容量維持率は９８％であった。
【００９４】
【数１】
0005849526.tif 000002
【００９５】
（高温保存特性）
高温保存特性については上記の充放電条件（１．０Ｃで所定の電圧にて充電電流が１／１０Ｃになるまで充電し１Ｃ相当の電流で３．０Ｖまで放電する）により充放電を行い、放電容量を調べた。その後、再度上記の充電条件で充電をし、８５℃の恒温槽の中に１日保存した。保存後の電池を２５℃において、上記の放電条件で放電終止電圧３Ｖまで放電させて残存容量を測定し、さらに上記の充電条件で充電した後、上記の放電条件での定電流で放電終止電圧３Ｖまで放電を行って回復容量を測定した。保存前の放電容量を１００とした場合の回復容量率は９５％であった。
【００９６】
実施例２
攪拌翼の付いた縦型の混合槽を用いて、これにまずエチレンカーボネート（ＥＣ）とジエチルカーボネート（ＤＥＣ）とを体積比がＥＣ／ＤＥＣ＝３／７となるよう混合し、これに、ＬｉＰＦ６が１．０モル／リットル、含フッ素化合物ＨＣＦ２ＣＦ２ＣＨ２ＯＨが１×１０−５ｍｏｌ／ｋｇ、及び、添加剤として、ポリエチレンオキシドモノオールとポリエチレンオキシドジオールとの混合物（混合比１：１（モル比）、重量平均分子量２０００）が２．５×１０−５ｍｏｌ／ｋｇとなるようにそれぞれ添加して混合し、非水電解液を得た。得られた非水電解液中のフッ酸の含有量は、１５ｐｐｍであった。容量維持率は９７％、回復容量率は９５％であった。
【００９７】
実施例３
攪拌翼の付いた縦型の混合槽を用いて、これにまずエチレンカーボネート（ＥＣ）とプロピレンカーボネート（ＰＣ）とエチルメチルカーボネート（ＥＭＣ）とを体積比がＥＣ／ＰＣ／ＥＭＣ＝２／１／７となるよう混合し、これに、ＬｉＰＦ６が１．０モル／リットル、含フッ素化合物ＨＣＦ２ＣＦ２ＣＨ２ＯＨが１×１０−５ｍｏｌ／ｋｇ、及び、添加剤として、ポリエチレンオキシドモノオールとポリエチレンオキシドジオールとの混合物（混合比１：１（モル比）、重量平均分子量２０００）が２．５×１０−５ｍｏｌ／ｋｇとなるようにそれぞれ添加して混合し、非水電解液を得た。得られた非水電解液中のフッ酸の含有量は、１７ｐｐｍであった。容量維持率は９８％、回復容量率は９４％であった。
【００９８】
実施例４
攪拌翼の付いた縦型の混合槽を用いて、これにまずエチレンカーボネート（ＥＣ）とプロピレンカーボネート（ＰＣ）とエチルメチルカーボネート（ＥＭＣ）とを体積比がＥＣ／ＰＣ／ＤＥＣ＝２／１／７となるよう混合し、これに、ＬｉＰＦ６が１．０モル／リットル、含フッ素化合物ＨＣＦ２ＣＦ２ＣＨ２ＯＨが１×１０−５ｍｏｌ／ｋｇ、及び、添加剤として、ポリエチレンオキシドモノオールとポリエチレンオキシドジオールとの混合物（混合比１：１（モル比）、重量平均分子量２０００）が２．５×１０−５ｍｏｌ／ｋｇとなるようにそれぞれ添加して混合し、非水電解液を得た。得られた非水電解液中のフッ酸の含有量は、１８ｐｐｍであった。容量維持率は９７％、回復容量率は９５％であった。
【００９９】
実施例５
含フッ素化合物として、ＨＯＣＨ２ＣＦ２ＣＦ２ＣＨ２ＯＨを用いた以外は、実施例１と同様にして電池を作製し試験を行った。また、この非水電解液中のフッ酸の含有量は、１８ｐｐｍであった。容量維持率は９８％、回復容量率は９２％であった。
【０１００】
実施例６
含フッ素化合物として、ＨＯＣＨ２ＣＦ２ＣＦ２ＣＨ２ＯＨを用いた以外は、実施例２と同様にして電池を作製し試験を行った。また、この非水電解液中のフッ酸の含有量は、１５ｐｐｍであった。容量維持率は９９％、回復容量率は９２％であった。
【０１０１】
実施例７
含フッ素化合物として、ＨＯＣＨ２ＣＦ２ＣＦ２ＣＨ２ＯＨを用いた以外は、実施例３と同様にして電池を作製し試験を行った。また、この非水電解液中のフッ酸の含有量は、１６ｐｐｍであった。容量維持率は９７％、回復容量率は９１％であった。
【０１０２】
実施例８
含フッ素化合物として、ＨＯＣＨ２ＣＦ２ＣＦ２ＣＨ２ＯＨを用いた以外は、実施例４と同様にして電池を作製し試験を行った。また、この非水電解液中のフッ酸の含有量は、１５ｐｐｍであった。容量維持率は９８％、回復容量率は９３％であった。
【０１０３】
実施例９
添加剤として、ポリエチレンカルボン酸とポリエチレンジカルボン酸との混合物（混合比１：１（モル比）、重量平均分子量２０００）を用いた以外は、実施例１と同様にして電池を作製し試験を行った。また、この非水電解液中のフッ酸の含有量は、１７ｐｐｍであった。容量維持率は９９％、回復容量率は９３％であった。
【０１０４】
実施例１０
添加剤として、ポリエチレンカルボン酸とポリエチレンジカルボン酸との混合物（混合比１：１（モル比）、重量平均分子量２０００）を用いた以外は、実施例２と同様にして電池を作製し試験を行った。また、この非水電解液中のフッ酸の含有量は、１７ｐｐｍであった。容量維持率は９７％、回復容量率は９３％であった。
【０１０５】
実施例１１
添加剤として、ポリエチレンカルボン酸とポリエチレンジカルボン酸との混合物（混合比１：１（モル比）、重量平均分子量２０００）を用いた以外は、実施例３と同様にして電池を作製し試験を行った。また、この非水電解液中のフッ酸の含有量は、１８ｐｐｍであった。容量維持率は９８％、回復容量率は９４％であった。
【０１０６】
実施例１２
添加剤として、ポリエチレンカルボン酸とポリエチレンジカルボン酸との混合物（混合比１：１（モル比）、重量平均分子量２０００）を用いた以外は、実施例４と同様にして電池を作製し試験を行った。また、この非水電解液中のフッ酸の含有量は、２０ｐｐｍであった。容量維持率は９７％、回復容量率は９２％であった。
【０１０７】
実施例１３
含フッ素化合物として、ＣＦ３ＣＦ２ＣＨ２ＯＨを用いた以外は、実施例１と同様にして電池を作製し試験を行った。また、この非水電解液中のフッ酸の含有量は、２２ｐｐｍであった。容量維持率は９８％、回復容量率は９４％であった。
【０１０８】
実施例１４
含フッ素化合物として、ＣＦ３ＣＦ２ＣＨ２ＯＨを用いた以外は、実施例２と同様にして電池を作製し試験を行った。また、この非水電解液中のフッ酸の含有量は、２１ｐｐｍであった。容量維持率は９９％、回復容量率は９３％であった。
【０１０９】
実施例１５
含フッ素化合物として、ＣＦ３ＣＦ２ＣＨ２ＯＨを用いた以外は、実施例３と同様にして電池を作製し試験を行った。また、この非水電解液中のフッ酸の含有量は、２０ｐｐｍであった。容量維持率は９８％、回復容量率は９４％であった。
【０１１０】
実施例１６
含フッ素化合物として、ＣＦ３ＣＦ２ＣＨ２ＯＨを用いた以外は、実施例４と同様にして電池を作製し試験を行った。また、この非水電解液中のフッ酸の含有量は、１９ｐｐｍであった。容量維持率は９７％、回復容量率は９５％であった。
【０１１１】
実施例１７
含フッ素化合物として、Ｃ３Ｆ７ＯＣＦＣＦ３ＣＦ２ＯＣＦＣＦ３ＣＨ２ＯＨを用いた以外は、実施例１と同様にして電池を作製し試験を行った。また、この非水電解液中のフッ酸の含有量は、２１ｐｐｍであった。容量維持率は９７％、回復容量率は９６％であった。
【０１１２】
実施例１８
含フッ素化合物として、Ｃ３Ｆ７ＯＣＦＣＦ３ＣＦ２ＯＣＦＣＦ３ＣＨ２ＯＨを用いた以外は、実施例２と同様にして電池を作製し試験を行った。また、この非水電解液中のフッ酸の含有量は、２０ｐｐｍであった。容量維持率は９６％、回復容量率は９７％であった。
【０１１３】
実施例１９
含フッ素化合物として、Ｃ３Ｆ７ＯＣＦＣＦ３ＣＦ２ＯＣＦＣＦ３ＣＨ２ＯＨを用いた以外は、実施例３と同様にして電池を作製し試験を行った。また、この非水電解液中のフッ酸の含有量は、２１ｐｐｍであった。容量維持率は９８％、回復容量率は９６％であった。
【０１１４】
実施例２０
含フッ素化合物として、Ｃ３Ｆ７ＯＣＦＣＦ３ＣＦ２ＯＣＦＣＦ３ＣＨ２ＯＨを用いた以外は、実施例４と同様にして電池を作製し試験を行った。また、この非水電解液中のフッ酸の含有量は、２３ｐｐｍであった。容量維持率は９５％、回復容量率は９５％であった。
【０１１５】
実施例２１
含フッ素化合物として、Ｃ３Ｆ７ＯＣＦＣＦ３ＣＦ２ＯＣＦＣＦ３ＣＯＯＨを用いた以外は、実施例１と同様にして電池を作製し試験を行った。また、この非水電解液中のフッ酸の含有量は、１８ｐｐｍであった。容量維持率は９８％、回復容量率は９６％であった。
【０１１６】
実施例２２
含フッ素化合物として、Ｃ３Ｆ７ＯＣＦＣＦ３ＣＦ２ＯＣＦＣＦ３ＣＯＯＨを用いた以外は、実施例２と同様にして電池を作製し試験を行った。また、この非水電解液中のフッ酸の含有量は、１９ｐｐｍであった。容量維持率は９７％、回復容量率は９８％であった。
【０１１７】
実施例２３
含フッ素化合物として、Ｃ３Ｆ７ＯＣＦＣＦ３ＣＦ２ＯＣＦＣＦ３ＣＯＯＨを用いた以外は、実施例３と同様にして電池を作製し試験を行った。また、この非水電解液中のフッ酸の含有量は、２０ｐｐｍであった。容量維持率は９８％、回復容量率は９５％であった。
【０１１８】
実施例２４
含フッ素化合物として、Ｃ３Ｆ７ＯＣＦＣＦ３ＣＦ２ＯＣＦＣＦ３ＣＯＯＨを用いた以外は、実施例４と同様にして電池を作製し試験を行った。また、この非水電解液中のフッ酸の含有量は、２１ｐｐｍであった。容量維持率は９９％、回復容量率は９４％であった。
【０１１９】
実施例２５
含フッ素化合物として、（ＨＯＣＨ２ＣＦＣＦ３ＯＣＦ２ＣＦＣＦ３ＯＣＦ２ＣＦ２）２Ｏを用いた以外は、実施例１と同様にして電池を作製し試験を行った。また、この非水電解液中のフッ酸の含有量は、２１ｐｐｍであった。容量維持率は９７％、回復容量率は９４％であった。
【０１２０】
実施例２６
含フッ素化合物として、（ＨＯＣＨ２ＣＦＣＦ３ＯＣＦ２ＣＦＣＦ３ＯＣＦ２ＣＦ２）２Ｏを用いた以外は、実施例２と同様にして電池を作製し試験を行った。また、この非水電解液中のフッ酸の含有量は、２２ｐｐｍであった。容量維持率は９８％、回復容量率は９３％であった。
【０１２１】
実施例２７
含フッ素化合物として、（ＨＯＣＨ２ＣＦＣＦ３ＯＣＦ２ＣＦＣＦ３ＯＣＦ２ＣＦ２）２Ｏを用いた以外は、実施例３と同様にして電池を作製し試験を行った。また、この非水電解液中のフッ酸の含有量は、２０ｐｐｍであった。容量維持率は９７％、回復容量率は９２％であった。
【０１２２】
実施例２８
含フッ素化合物として、（ＨＯＣＨ２ＣＦＣＦ３ＯＣＦ２ＣＦＣＦ３ＯＣＦ２ＣＦ２）２Ｏを用いた以外は、実施例４と同様にして電池を作製し試験を行った。また、この非水電解液中のフッ酸の含有量は、２１ｐｐｍであった。容量維持率は９９％、回復容量率は９５％であった。
【０１２３】
実施例２９
添加剤として、ポリエチレンオキシドモノオールとポリエチレンオキシドジオールとの混合物（混合比１：１（モル比）、重量平均分子量２０００）に加えて、更に、１，３−プロパンスルトンを２質量％となるように添加した以外は、実施例１と同様にして電池を作製し試験を行った。また、この非水電解液中のフッ酸の含有量は、２４ｐｐｍであった。容量維持率は９８％、回復容量率は９８％であった。
【０１２４】
実施例３０
添加剤として、ポリエチレンオキシドモノオールとポリエチレンオキシドジオールとの混合物（混合比１：１（モル比）、重量平均分子量２０００）に加えて、更に、１，３−プロパンスルトンを２質量％となるように添加した以外は、実施例２と同様にして電池を作製し試験を行った。また、この非水電解液中のフッ酸の含有量は、２３ｐｐｍであった。容量維持率は９８％、回復容量率は９８％であった。
【０１２５】
実施例３１
添加剤として、ポリエチレンオキシドモノオールとポリエチレンオキシドジオールとの混合物（混合比１：１（モル比）、重量平均分子量２０００）に加えて、更に、１，３−プロパンスルトンを２質量％となるように添加した以外は、実施例３と同様にして電池を作製し試験を行った。また、この非水電解液中のフッ酸の含有量は、２２ｐｐｍであった。容量維持率は９７％、回復容量率は９７％であった。
【０１２６】
実施例３２
添加剤として、ポリエチレンオキシドモノオールとポリエチレンオキシドジオールとの混合物（混合比１：１（モル比）、重量平均分子量２０００）に加えて、更に、１，３−プロパンスルトンを２質量％となるように添加した以外は、実施例４と同様にして電池を作製し試験を行った。また、この非水電解液中のフッ酸の含有量は、２１ｐｐｍであった。容量維持率は９６％、回復容量率は９５％であった。
【０１２７】
比較例１
含フッ素化合物と添加剤とを添加しなかった点以外は、実施例１と同様にして電池を作製し試験を行った。また、この非水電解液中のフッ酸の含有量は、１６ｐｐｍであった。容量維持率は９０％、回復容量率は８０％であった。
【０１２８】
比較例２
含フッ素化合物と添加剤とを添加しなかった点以外は、実施例２と同様にして電池を作製し試験を行った。また、この非水電解液中のフッ酸の含有量は、１５ｐｐｍであった。容量維持率は９０％、回復容量率は８０％であった。
【０１２９】
比較例３
含フッ素化合物と添加剤とを添加しなかった点以外は、実施例３と同様にして電池を作製し試験を行った。また、この非水電解液中のフッ酸の含有量は、１６ｐｐｍであった。容量維持率は８９％、回復容量率は７９％であった。
【０１３０】
比較例４
含フッ素化合物と添加剤とを添加しなかった点以外は、実施例４と同様にして電池を作製し試験を行った。また、この非水電解液中のフッ酸の含有量は、１７ｐｐｍであった。容量維持率は８８％、回復容量率は７８％であった。
【０１３１】
実施例の非水電解液は、高温での保存特性や高電圧サイクル特性に優れることがわかる。
【産業上の利用可能性】
【０１３２】
本発明の非水電解液は、リチウムイオン二次電池用電解液として好適に適用することができる。